(57)【要約】【課題】誘導加熱を用いて分解温度の高い成膜ガスを安定に分解し、成膜を行うことが可能な成膜装置を提供する。【解決手段】減圧空間とされる内部に成膜ガスが供給される処理容器と、前記減圧空間に設置される、被処理基板を保持する基板保持部と、前記基板保持部を誘導加熱することで前記成膜ガスによる成膜を前記被処理基板上に生じさせる、複数の領域に分割されたコイルと、前記コイルを、前記複数の領域ごとに制御するコイル制御手段と、を有することを特徴とする成膜装置。【選択図】図３
2008159943.tif 000002
【特許請求の範囲】
【請求項１】
減圧空間とされる内部に成膜ガスが供給される処理容器と、
前記減圧空間に設置される、被処理基板を保持する基板保持部と、
前記基板保持部を誘導加熱して前記成膜ガスによる成膜を前記被処理基板上に生じさせる、複数の領域に分割されたコイルと、
前記コイルを、前記複数の領域ごとに制御するコイル制御手段と、を有することを特徴とする成膜装置。
【請求項２】
前記コイル制御手段は、前記基板保持部に設置された温度検知手段によって検知される温度に応じて前記コイルを制御することを特徴とする請求項１記載の成膜装置。
【請求項３】
前記コイル制御手段は、前記複数の領域ごとに印加される高周波電力の大きさを制御する電力制御手段を有することを特徴とする請求項１または２記載の成膜装置。
【請求項４】
前記コイル制御手段は、前記複数の領域ごとに印加される高周波電力のタイミングを制御するタイミング制御手段を有することを特徴とすることを特徴とする請求項１乃至３のいずれか１項記載の成膜装置。
【請求項５】
前記コイル制御手段は、前記複数の領域ごとに印加される高周波電力の周波数を制御する周波数制御手段を有することを特徴とする請求項１乃至４のいずれか１項記載の成膜装置。
【請求項６】
前記コイルは、前記処理容器内の前記成膜ガスの流れに対応して分割されていることを特徴とする請求項１乃至５記載のいずれか１項記載の成膜装置。
【請求項７】
前記コイルは、複数の前記被処理基板の配置に対応した同心円に沿って分割されていることを特徴とする請求項１乃至５のいずれか１項記載の成膜装置。
【請求項８】
処理容器内の減圧空間に設置された基板保持部に保持される被処理基板に、成膜ガスを供給する工程と、
複数の領域に分割されたコイルを当該複数の領域ごとに制御して前記基板保持部を誘導加熱し、前記被処理基板上にエピタキシャル成長を行う工程と、を有する成膜方法。
【請求項９】
前記コイルは、前記基板保持部に設置された温度検知手段によって検知される温度に応じて制御されることを特徴とする請求項８記載の成膜方法。
【請求項１０】
前記コイルの前記複数の領域ごとに、印加される高周波電力の大きさが制御されることを特徴とする請求項８または９記載の成膜方法。
【請求項１１】
前記コイルの前記複数の領域ごとに、印加される高周波電力のタイミングが制御されることを特徴とする請求項８乃至１０のいずれか１項記載の成膜方法。
【請求項１２】
前記コイルの前記複数の領域ごとに、印加される高周波電力の周波数が制御されることを特徴とする請求項８乃至１１のいずれか１項記載の成膜方法。
【請求項１３】
前記コイルは、前記処理容器内の前記成膜ガスの流れに対応して分割されることを特徴とする請求項８乃至１２のいずれか１項記載の成膜方法。
【請求項１４】
前記コイルは、複数の前記被処理基板の配置に対応した同心円に沿って分割されることを特徴とする請求項８乃至１２のいずれか１項記載の成膜方法。
【請求項１５】
前記エピタキシャル成長を行う工程では、前記被処理基板上にＳｉとＣを主成分とする膜が形成されることを特徴とする請求項８乃至１４のいずれか１項記載の成膜方法。
【請求項１６】
前記成膜ガスは、ＣｘＨｙ（ｘ、ｙは整数）により示されるガスを含むことを特徴とする請求項１５記載の成膜方法。
【請求項１７】
前記エピタキシャル成長を行う工程では、前記被処理基板が１２００℃以上となるように前記基板保持部が誘導加熱されることを特徴とする請求項８乃至１６のいずれか１項記載の成膜方法。
【発明の詳細な説明】
【技術分野】
【０００１】
本発明は、誘導加熱を用いて被処理基板上に成膜を行う成膜装置、および誘導加熱を用いて被処理基板上に成膜を行う成膜方法に関する。
【背景技術】
【０００２】
エピタキシャル成長は、基板結晶上に基板結晶と同じ方位関係を有する単結晶を成長させることが可能であるため、様々な場面で用いられてきた。
【０００３】
例えば、Ｓｉのエピタキシャル成長を用いてシリコンウェハを製造する方法（例えば特許文献１、特許文献２参照）が開示されている。
【０００４】
上記のエピタキシャル成長においては、成膜の原料となる成膜ガスを熱により分解するため、成膜の対象となる被処理基板は、良好な均一性で、かつ高温に加熱されることが好ましい。このため、例えば被処理基板の加熱には、コイルによる誘導加熱を用いる場合がある。
【特許文献１】特開平９−２３２２７５号公報
【特許文献２】特開２００４−３２３９００号公報
【発明の開示】
【発明が解決しようとする課題】
【０００５】
しかし、成膜ガスの種類によっては、熱分解温度が高いものがあり、加熱温度を従来よりも高くする必要があるために、上記の成膜にかかる成膜装置を構成する上で問題になる場合があった。例えば、コイルによる誘導加熱では、ヒータなどの加熱手段と比較して加熱対象を均一に加熱する上で優位性があるが、熱分解温度が高いガスを分解する場合には加熱温度を従来よりも高くする必要が生じ、加熱対象を均一に加熱することが困難となる場合があった。例えば、成膜ガスの流れに対応して、成膜ガスの流れの上流側では被処理基板の温度が低く、成膜ガスの流れの下流側では温度が高くなってしまう場合がある。また、被処理基板を保持する基板保持部の中心部と周縁部とで、誘導加熱による温度差が生じてしまう場合がある。
【０００６】
このようにガスの熱分解のための加熱の均一性が悪化すると、被処理基板への成膜が不均一になり、被処理基板の面内や、または異なる被処理基板の間で膜厚や膜質の差が大きくなり、成膜が不安定になってしまう懸念があった。
【０００７】
そこで、本発明では、上記の問題を解決した、新規で有用な成膜装置および成膜方法を提供することを統括的課題としている。
【０００８】
本発明の具体的な課題は、誘導加熱を用いて分解温度の高い成膜ガスを分解し、均一性の良好な成膜を行うことが可能な成膜装置と、誘導加熱を用いて分解温度の高い成膜ガスを分解し、均一性の良好な成膜を行うことが可能な成膜方法を提供することである。
【課題を解決するための手段】
【０００９】
本発明は、上記の課題を、
請求項１に記載したように、減圧空間とされる内部に成膜ガスが供給される処理容器と、
前記減圧空間に設置される、被処理基板を保持する基板保持部と、
前記基板保持部を誘導加熱して前記成膜ガスによる成膜を前記被処理基板上に生じさせる、複数の領域に分割されたコイルと、
前記コイルを、前記複数の領域ごとに制御するコイル制御手段と、を有することを特徴とする成膜装置により、また、
請求項２に記載したように、
前記コイル制御手段は、前記基板保持部に設置された温度検知手段によって検知される温度に応じて前記コイルを制御することを特徴とする請求項１記載の成膜装置により、また、
請求項３に記載したように、
前記コイル制御手段は、前記複数の領域ごとに印加される高周波電力の大きさを制御する電力制御手段を有することを特徴とする請求項１または２記載の成膜装置により、また、
請求項４に記載したように、
前記コイル制御手段は、前記複数の領域ごとに印加される高周波電力のタイミングを制御するタイミング制御手段を有することを特徴とすることを特徴とする請求項１乃至３のいずれか１項記載の成膜装置により、また、
請求項５に記載したように、
前記コイル制御手段は、前記複数の領域ごとに印加される高周波電力の周波数を制御する周波数制御手段を有することを特徴とする請求項１乃至４のいずれか１項記載の成膜装置により、また、
請求項６に記載したように、
前記コイルは、前記処理容器内の前記成膜ガスの流れに対応して分割されていることを特徴とする請求項１乃至５記載のいずれか１項記載の成膜装置により、また、
請求項７に記載したように、
前記コイルは、複数の前記被処理基板の配置に対応した同心円に沿って分割されていることを特徴とする請求項１乃至５のいずれか１項記載の成膜装置により、また、
請求項８に記載したように、
処理容器内の減圧空間に設置された基板保持部に保持される被処理基板に、成膜ガスを供給する工程と、
複数の領域に分割されたコイルを当該複数の領域ごとに制御して前記基板保持部を誘導加熱し、前記被処理基板上にエピタキシャル成長を行う工程と、を有する成膜方法により、また、
請求項９に記載したように、
前記コイルは、前記基板保持部に設置された温度検知手段によって検知される温度に応じて制御されることを特徴とする請求項８記載の成膜方法により、また、
請求項１０に記載したように、
前記コイルの前記複数の領域ごとに、印加される高周波電力の大きさが制御されることを特徴とする請求項８または９記載の成膜方法により、また、
請求項１１に記載したように、
前記コイルの前記複数の領域ごとに、印加される高周波電力のタイミングが制御されることを特徴とする請求項８乃至１０のいずれか１項記載の成膜方法により、また、
請求項１２に記載したように、
前記コイルの前記複数の領域ごとに、印加される高周波電力の周波数が制御されることを特徴とする請求項８乃至１１のいずれか１項記載の成膜方法により、また、
請求項１３に記載したように、
前記コイルは、前記処理容器内の前記成膜ガスの流れに対応して分割されることを特徴とする請求項８乃至１２のいずれか１項記載の成膜方法により、また、
請求項１４に記載したように、
前記コイルは、複数の前記被処理基板の配置に対応した同心円に沿って分割されることを特徴とする請求項８乃至１２のいずれか１項記載の成膜方法により、また、
請求項１５に記載したように、
前記エピタキシャル成長を行う工程では、前記被処理基板上にＳｉとＣを主成分とする膜が形成されることを特徴とする請求項８乃至１４のいずれか１項記載の成膜方法により、また、
請求項１６に記載したように、
前記成膜ガスは、ＣｘＨｙ（ｘ、ｙは整数）により示されるガスを含むことを特徴とする請求項１５記載の成膜方法により、また、
請求項１７に記載したように、
前記エピタキシャル成長を行う工程では、前記被処理基板が１２００℃以上となるように前記基板保持部が誘導加熱されることを特徴とする請求項８乃至１６のいずれか１項記載の成膜方法により、解決する。
【発明の効果】
【００１０】
本発明によれば、誘導加熱を用いて分解温度の高い成膜ガスを分解し、均一性の良好な成膜を行うことが可能な成膜装置と、誘導加熱を用いて分解温度の高い成膜ガスを分解し、均一性の良好な成膜を行うことが可能な成膜方法を提供することが可能となる。
【発明を実施するための最良の形態】
【００１１】
図１は、エピタキシャル成長による成膜を用いて形成された半導体装置（ＭＯＳトランジスタ）の構成の一例を示す図である。
【００１２】
図１を参照するに、本図に示す半導体装置１０は、ｎ型半導体であるＳｉＣよりなる基板１上（基板１の表面上）に、エピタキシャル成長による成膜を用いて形成されたｎ型半導体であるＳｉＣ層２が形成された構成となっている。エピタキシャル成長では、基板結晶上に基板結晶と同じ方位関係を有する単結晶を成長させることが可能であるため、前記ＳｉＣ層２は単結晶構造を有している。
【００１３】
前記ＳｉＣ層２には、ｐ型不純物拡散領域３Ａ，３Ｂがそれぞれ形成され、該Ｐ型不純物拡散領域３Ａ，３Ｂ内には、それぞれｎ型不純物拡散領域４Ａ，４Ｂが形成されている。また、対向するように形成される前記ｎ型不純物拡散領域４Ａ，４Ｂの間の前記ＳｉＣ層２上には、ゲート絶縁膜６が形成され、当該ゲート絶縁膜６上には、電極７が形成されている。
【００１４】
また、前記ｐ型不純物拡散層３Ａ、前記ｎ型不純物拡散領域４Ａ上には、電極５Ａが、同様に、前記ｐ型不純物拡散層３Ｂ、前記ｎ型不純物拡散領域４Ｂ上には、電極５Ｂが形成されている。また、前記基板１の裏面側には、電極８が形成されている。
【００１５】
上記の半導体装置（ＭＯＳトランジスタ）においては、それぞれ前記電極７、前記電極５Ａ，５Ｂ、および前記電極８が、例えば、それぞれ、ゲート電極、ソース電極、およびドレイン電極として機能する。
【００１６】
上記の半導体装置１０は、従来の、例えばＳｉを用いた半導体装置と比べた場合、いわゆるオン抵抗（ドリフト層の抵抗）を大幅に抑制することが可能になる特徴を有している。このため、電力の利用効率が良好となる効果を奏する。
【００１７】
図２は、半導体材料として用いられる、Ｓｉ、ＧａＡｓ、およびＳｉＣのそれぞれの特性を比較した図である。
【００１８】
図２を参照するに、ＳｉＣは、従来最も一般的に用いられてきたＳｉと比較した場合、絶縁破壊電界強度Ｅｃが１桁以上大きい特徴を有していることがわかる。上記のオン抵抗は、絶縁破壊電界強度の３乗に比例するため、絶縁破壊電界強度Ｅｃの大きいＳｉＣを用いた半導体装置では、オン抵抗を低減して電力の利用効率を良好とすることができる。
【００１９】
また、ＳｉＣは、ＳｉおよびＧａＡｓと比べた場合、バンドギャップが広い特徴を有している。このため、ＳｉＣを用いた半導体装置では、高温での動作が可能になる特徴を有している。例えば、従来のＳｉを用いた半導体装置では、動作の限界温度が１５０℃程度であるのに対し、ＳｉＣを用いた半導体装置では、４００℃以上での高温での動作が可能となる。
【００２０】
このため、ＳｉＣを用いた半導体装置では、例えば従来必要であった半導体装置の冷却手段が不要になったり、または、従来に比べて過酷な条件下において半導体装置を使用することが可能となるメリットがある。
【００２１】
また、大電流を扱ういわゆるパワーデバイスにおいては、抵抗値の小さいＳｉＣを用いることにより、デバイス面積を小さくして当該デバイスを用いた機器の小型化を実現することが可能になる。
【００２２】
上記のＳｉＣは、例えば、誘導加熱によるガス分解を用いたエピタキシャル成長により形成することができるが、ＳｉＣの成膜に用いるガスの組み合わせの一例としては、ＳｉＨ４、Ｈ２に加えて、分解の困難なＣ３Ｈ８などの炭化水素系のガス（ＣｘＨｙ（ｘ、ｙは整数）により示されるガス）を添加する場合がある。例えばＣ３Ｈ８の場合には、成膜にかかる分解のためには１２００℃以上の高温に加熱する必要があり、このように、被処理基板を高温にしようとする場合には、上記の成膜にかかる成膜装置を構成する上で問題が生じる場合があった。
【００２３】
例えば、誘導加熱で被処理基板を加熱する場合、被処理基板とともに被処理基板を保持する基板保持部も加熱され、基板保持部からの輻射熱によっても被処理基板が加熱されるように構成される。
【００２４】
上記の構成において、基板保持部を成膜ガス（炭化水素系のガス）が分解される１２００℃以上程度に加熱しようとすると、基板保持部を均一に加熱することが困難となってしまう。例えば、処理容器内の成膜ガスの流れに対応して、成膜ガスの流れの上流側では被処理基板の温度が低く、成膜ガスの流れの下流側では温度が高くなってしまう場合があった。また、被処理基板を保持する基板保持部の中心部と周縁部とで、誘導加熱による温度差が生じてしまう場合があった。
【００２５】
そこで、本発明による成膜装置においては、基板保持部を誘導加熱するコイルを複数の領域に分割し、さらに当該コイルを上記の複数の領域ごとに制御する制御手段を設けたことを特徴としている。
【００２６】
上記のようにコイルを複数の領域に分割して、当該複数の領域ごとに制御することで、基板保持部の誘導加熱による温度分布の均一性の改善が容易となり、基板保持部に保持される被処理基板の温度の均一性が良好となる。この結果、被処理基板の面内や、または異なる被処理基板の間での膜厚や膜質の均一性が良好となる、安定な成膜を行うことが可能となる。
【００２７】
次に、上記の成膜装置の構成の一例について、また、上記の成膜装置を用いた成膜方法の一例について、図面に基づき、以下に説明する。
【実施例１】
【００２８】
図３は、本発明の実施例１による成膜装置１００を模式的に示した図である。図３を参照するに、本実施例による成膜装置１００は、内部に減圧空間１０１Ａが画成される、略直方体状（略筐体状）の処理容器１０１を有する構造となっている。
【００２９】
減圧空間１０１Ａには、被処理基板を保持する基板保持部（被処理基板、基板保持部ともに本図では図示せず、図４で詳細を図示）が設置され、当該被処理基板に対して成膜（エピタキシャル成長）が行われる構造になっている。なお、減圧空間１０１Ａ内の構造については本図では図示を省略するが、図４以下で後述する。
【００３０】
また、処理容器１０１には、例えば真空ポンプなどの排気手段１１４と、例えばコンダクタンス可変バルブよりなる圧力調整手段１１３が設置された排気ライン１１２が接続され、減圧空間１０１Ａを、所定の減圧状態（圧力）に調整することが可能になっている。また、処理容器１０１には、圧力計１１１が設置され、圧力調整手段１１３による処理容器内の圧力の調整は、圧力計１１１によって測定される圧力に対応して実施される。
【００３１】
また、処理容器１０１内（減圧空間１０１Ａ）には、ガスライン１３０により、成膜の原料となる成膜ガスが供給されるよう構成されている。また、ガスライン１３０には、ガスライン１３０Ａ，１３０Ｂ，１３０Ｃ，１３０Ｄ，および１３０Ｅが接続されている。
【００３２】
質量流量コントローラ（ＭＦＣ）１３１Ａとバルブ１３２Ａが設置されたガスライン１３０Ａは、ＳｉＨ４ガスを供給するガス供給源１３３Ａに接続されており、ＳｉＨ４ガスを処理容器１０１内に供給可能に構成されている。
【００３３】
同様に、質量流量コントローラ（ＭＦＣ）１３１Ｂ〜１３１Ｅと、バルブ１３２Ｂ〜１３２Ｅがそれぞれ設置されたガスライン１３０Ｂ〜１３０Ｅは、それぞれガス供給源１３３Ｂ〜１３３Ｅに接続されている。ガス供給源１３３Ｂ〜１３３Ｅからは、それぞれ、Ｃ３Ｈ８ガス、Ｈ２ガス、ＴＭＡ（トリメチルアルミニウム）ガス、Ｎ２ガスが供給されるように構成されている。
【００３４】
例えば、処理容器１０１内の被処理基板上に、エピタキシャル成長による成膜を行う場合には、成膜の原料となる成膜ガスとして、上記のＳｉＨ４ガス、Ｃ３Ｈ８ガス、およびＨ２ガスを処理容器１０１内に供給すればよい。
【００３５】
また、処理容器１０１の外側には、上記の成膜ガスによって被処理基板上に成膜を生じさせるための誘導加熱を行うコイル１０７が設置されている。コイル１０７は、処理容器１０１の外側を囲むように、処理容器１０１に巻き付けられるようにして設置されている。上記のコイル１０７には高周波電源ＰＳから高周波電力が印加され、減圧空間１０１Ａ内の基板保持部や被処理基板（ともに図示せず、図４以下で後述）が誘導加熱される。その結果、被処理基板上にＳｉとＣを主成分とする膜（ＳｉＣ膜）がエピタキシャル成長によって形成される。
【００３６】
また、必要に応じて、ＴＭＡガスやＮ２ガスを添加して、形成されるＳｉＣ膜の電気的な特性を調整するようにしてもよい。また、上記のガスは成膜に用いるガスの一例であり、本発明ではこれらのガスに限定されず、他のガスを用いてＳｉＣ膜を形成するようにしてもよい。また、ＳｉＣ膜に限定されず、他のガスを用いて他の膜を形成するようにしてもよい。
【００３７】
また、処理容器１０１（減圧空間１０１Ａ）には、ガスライン１３４により、処理容器１０１を冷却するための冷却ガスが供給されるよう構成されている。ＭＦＣ１３５とバルブ１３６が設置されたガスライン１３４は、冷却ガス（例えばＡｒなどの不活性ガス）を供給するガス供給源１３７に接続されており、冷却ガスを処理容器１０１内に供給可能に構成されている。上記の成膜ガス、冷却ガスの処理容器１０１内での具体的な供給経路については、図４で後述する。
【００３８】
また、上記の成膜装置１００において、成膜に係る処理、例えば上記のバルブの開閉や、流量制御、高周波電力の印加などは、たとえばレシピと呼ばれるプログラムに基づき、動作される。この場合、これらの動作は、ＣＰＵ１２１を有する、制御装置１２０よって制御される。これらの接続配線は図示を省略している。
【００３９】
前記制御装置１２０は、ＣＰＵ１２１と、上記のプログラムを記憶した記憶媒体１２２、キーボードなどの入力部１２３、表示部１２６、ネットワークなどに接続するための通信部１２５、メモリ１２４、およびコイル１０７の制御を行うコイル制御手段１２７を有している。
【００４０】
本実施例による成膜装置１００では、上記の構造において、上記のコイル１０７が複数の領域（コイル）に分割されていることが特徴である。例えば、コイル１０７は、コイル１０７Ａ、コイル１０７Ｂの２つのコイル（領域）から構成されている。さらに、上記のコイル１０７は、分割された複数の領域（複数のコイル１０７Ａ、１０７Ｂ）ごとに、コイル制御手段１２７によって制御されるように構成されている。すなわち、高周波電源ＰＳは上記のコイル制御手段１２７（制御装置１２０）と接続され、複数の領域に分割されたコイル１０７（コイル１０７Ａ、１０７Ｂ）は、当該複数の領域ごとにコイル制御手段１２７によって制御される。
【００４１】
上記の構成としたことによって、例えば被処理基板を、成膜ガス（炭化水素系のガス、Ｃ３Ｈ８ガスなど）が分解される１２００℃以上程度の高温に加熱する場合であっても、当該被処理基板の加熱の均一性を良好とすることが可能となる。
【００４２】
例えば、処理容器１０１内では、成膜ガスが供給されるガスライン１３０が接続された側から、成膜ガスが排気される排気ライン１１２の方向にかけて、成膜ガスの流れｆが形成されている。上記の場合において、コイル１０７全体に一律に高周波電力を印加すると、被処理基板（基板保持部）の温度は、成膜ガスの流れｆの上流側で低く、下流側で高くなってしまう場合がある。
【００４３】
本実施例では、コイル１０７Ａとコイル１０７Ｂ（コイル１０７Ａとコイル１０７Ｂに印加される高周波電力）を別個に制御することで、例えば成膜ガスの流れによる温度の不均一の影響を抑制し、良好な均一性で被処理基板を加熱することが可能となる。
【００４４】
次に、上記の処理容器１０１内の構造について、図４に基づき説明する。図４は、図３で先に説明した処理容器１０１の内部の構造を模式的に示した断面図である。ただし、先に説明した部分には同一の符号を付している。図４を参照するに、処理容器１０１の内部の概略は、減圧空間１０１Ａに被処理基板Ｗを保持する基板保持部１０２が設置された構造となっている。
【００４５】
上記の基板保持部１０２は、処理容器１０１の外側に設置されたコイル１０７により、誘導加熱される。被処理基板Ｗは、被処理基板Ｗ自身のコイル１０７からの誘導加熱に加えて、誘導加熱された基板保持部１０２からの輻射や熱伝導により加熱される。被処理基板Ｗは、供給される成膜ガスが分解されて表面反応（エピタキシャル成長）が可能となる程度の温度に加熱される。
【００４６】
例えば、先に説明した成膜ガスのうち、Ｃ３Ｈ８ガスは、分解が始まる温度がおよそ１２００℃以上であるため、被処理基板Ｗの温度は、少なくとも１２００℃以上（例えば１５５０℃〜１６５０℃程度）に加熱される。この場合、基板保持部１０２も同程度の温度となる。
【００４７】
また、誘導加熱されて高温となる基板保持部１０２（被処理基板Ｗ）と処理容器１０１との間に、基板保持部１０２（被処理基板Ｗ）と、処理容器１０１とを断熱する断熱材１０５が設置されている。
【００４８】
このため、基板保持部１０２（被処理基板Ｗ）が上記のように誘導加熱で高温とされた場合であっても、加熱された部分と処理容器１０１との温度差を大きく維持して処理容器１０１の破損や放出ガスの発生などを抑制することができる。
【００４９】
また、上記のように処理容器１０１内で高温となる部分と処理容器１０１との断熱性能が優れているため、処理容器１０１を構成する材料の選択の自由度が向上する。上記の処理容器１０１は、例えば石英により構成される。石英は誘電損失が小さく、誘導加熱する場合に好適である。また、石英は純度が高く、減圧状態で加熱された場合であっても成膜の汚染源となる放出ガスの量が少ないため、高性能デバイスを構成する膜を形成する場合の減圧空間を画成する材料として好適である。
【００５０】
また、減圧空間１０１Ａに設置され、かつ、高温にされる基板保持部１０２と断熱材１０５については、ともに、加熱された場合に分解・変質が生じにくく、また、加熱された場合に汚染物質の放出などが生じにくい、安定で清浄な（純度の高い）材料により構成されていることが好ましい。例えば、上記の基板保持部１０２と、断熱材１０５は、ともにカーボン（グラファイト）を用いて形成されることが好ましい。
【００５１】
また、基板保持部１０２は、誘導加熱による加熱が容易であること、また、輻射により被処理基板を加熱することが好ましいため、構成されるカーボン材料の密度が大きいことが好ましく、当該カーボン材料は、例えば、いわゆるバルク材料と呼ばれる程度に密度が大きいことが好ましい。
【００５２】
一方で、断熱材１０５は、断熱性能を良好とするため、密度が小さくなるように形成されることが好ましく、空隙率が上記のバルク材料に比べて著しく大きくなるように形成されることが好ましい。また、このような断熱に好適な構造は、例えば目視においても空隙がある程度確認できる程度に構成されており、これらの材料を本文中では、空隙の形状にかかわらず、多孔状に形成されている材料であると定義する。
【００５３】
また、必要に応じて、成膜の汚染源とならない程度に、カーボンに熱伝導率を制御するための材料を添加して用いてもよい。
【００５４】
すなわち、上記の基板保持部１０２と断熱材１０５は、ともに減圧状態で加熱される場合に好適な材料である、同じ材料（カーボン）を主成分として構成されるが、おもにはその密度（材料のミクロな構造）の違いにより、熱伝導率が異なるようにして構成されている。
【００５５】
また、基板保持部１０２や断熱材１０５の表面には、所定のコーティング膜が形成されていてもよい。本実施例の場合、例えば基板保持部１０２の表面はＳｉＣ膜でコーティングされており、一方で断熱材１０５の表面は、断熱材１０５よりも密度の高いカーボン膜でコーティングされている。このようなコーティング膜を施すことで、材料を保護するとともに、パーティクルの発生や断熱材表面とガスとの反応を抑制することができる。
【００５６】
また、上記の断熱材１０５の外側には、断熱材１０５を覆うように、石英よりなる断熱材保持構造体１０６が形成されている。断熱保持構造体１０６は、断熱材１０５を保持して処理容器１０１から離間させるように構成されている。このため、処理容器１０１と断熱材１０５の間に断熱空間１０１ｂが画成され、処理容器１０１の温度上昇が効果的に抑制されている。断熱材保持構造体１０６は、柱状の支持部１０６Ａによって処理容器１０１の底面に載置されている。
【００５７】
また、上記の断熱空間１０１ｂには、図３で先に説明した冷却ガス（例えばＡｒガスなど）が供給されている。このようなガスによる冷却によっても処理容器１０１の温度上昇が抑制されている。
【００５８】
また、上記の断熱材保持構造体１０６の内側に画成される、基板保持部１０２と断熱材１０５が設置された成膜ガス供給空間１０１ａには、成膜ガスが供給される。したがって、断熱保持構造体１０６によって、成膜ガスの減圧空間１０１Ａ内での拡散が抑制され、成膜ガスが被処理基板Ｗに効率的に供給され、成膜ガスの利用効率が良好となっている。
【００５９】
すなわち、断熱保持構造体１０６は、減圧空間１０１Ａを、実質的に２つの空間（成膜ガス供給空間１０１ａ、断熱空間１０１ｂ）に分離している。このため、処理基板１０１の温度上昇が効果的に抑制されるとともに、成膜ガスの利用効率が良好となっている。この場合、成膜ガスの流れｆは、被処理基板Ｗに略平行な流れとなり、成膜ガスが供給される側から成膜ガスが排気される側にかけて形成される。
【００６０】
また、基板保持部１０２の構造についてみると、基板保持部１０２は、大別して被処理基板Ｗが載置される載置台１０３と、載置台１０３の周囲に形成される被加熱構造体１０４とを有している。
【００６１】
載置台１０３は、略円盤形状であり、円盤形状の表面に形成された凹部に、複数の被処理基板Ｗが載置された略円盤状の搬送板１１０が載置される構造になっている。複数の被処理基板Ｗは、搬送板１１０に載置された状態で搬送アームなどの搬送手段（後述）により搬送され、載置台１０３の凹部に載置される。
【００６２】
また、載置台１０３の中心部に形成された中心穴には、軸部１０８が挿入される構造になっている。軸部１０８は、稼働手段１０９によって上下動、または回転がされるように構成されている。軸部１０８の先端側には、段差形状を有する略円盤状の先端部が形成されており、該先端部が搬送板１１０の中心に形成された中心穴に嵌合して搬送板１１０を持ち上げることが可能になっている。搬送板１１０の搬送時には、軸部１０８によって、搬送板１１０が持ち上げられる。
【００６３】
また、成膜時には、軸部１０８を中心軸にして、載置台１０３（搬送板１１０）が回転される。このため、複数の被処理基板Ｗの間での成膜（成膜速度、膜質）のばらつきや、または、個々の被処理基板Ｗの面内での成膜のばらつきが抑制される効果を奏する。
【００６４】
図５は、載置台１０３に載置された搬送板１１０と、搬送板１１０に載置された複数の被処理基板Ｗを平面視した図である。また、搬送板１１０の中心穴には、軸部１０８の先端部が嵌合している。なお、本図では、一例として被処理基板Ｗが中心から等配に８枚載置された状態を示しているが、被処理基板の載置方法、載置される枚数はこれに限定されるものではない。また、搬送板１１０も減圧空間１１０Ａ内で誘導加熱されるために、載置台１０３と同じ材料（カーボン）により形成されていることが好ましい。
【００６５】
また、図６は、上記の載置台１０３とともに基板保持部１０２を構成する被加熱構造体１０４の斜視図を示す。図６を参照するに、被加熱構造体１０４は、載置台１０３の周囲に載置台１０３を囲むように形成され、例えば略筐体状（直方体状）に形成されている。
【００６６】
また、当該直方体の互いに対向する２つの面に対応する部分が開口されており、当該２つの開口のうちの一方の側から成膜ガスが供給され、他方の側から成膜ガスが排出される構造になっている。上記の構造において、被処理基板Ｗ上に供給される成膜ガスは、実質的に被処理基板Ｗに平行な方向に沿って供給され、排出される。
【００６７】
上記の被加熱構造体１０４および誘導加熱される載置台１０３が設置されていることで、被処理基板Ｗをより効率的に、かつ、より良好な均一性で加熱することが可能になる。例えば、被処理基板Ｗは、被処理基板Ｗ自身の誘導加熱によっても加熱され、また、載置台１０３（搬送板１１０）からの輻射によっても加熱されるが、これらに比べて体積が大きい被加熱構造体１０４が設けられていることで、より効率的に加熱される。また、被処理基板Ｗは、被加熱構造体１０４の輻射によって、被処理基板Ｗの周囲（複数の方向）から加熱される。このため、被処理基板Ｗは、より均一に加熱される。
【００６８】
本実施例による成膜装置では、先に説明したように、成膜のための誘導加熱を行うコイル１０７が、分割された複数のコイル１０７Ａ，１０７Ｂから構成されていることが特徴である。この場合、コイル１０７は、例えば成膜ガスの流れｆに対応して、成膜ガスの流れｆの上流側（コイル１０７Ａ）と成膜ガスの流れｆの下流側（コイル１０７Ｂ）とで分割されている。
【００６９】
例えば、成膜ガスの上流側は、温度の低い新鮮な成膜ガスが順次供給されるために被処理基板Ｗの温度が下がりやすいため、コイル１０７Ａにはコイル１０７Ｂに比べて大きな電力が投入されて被処理基板Ｗの温度が所定の成膜温度に維持される。一方で、成膜ガスの下流側には、上流側である程度加熱された成膜ガスが到達するため、供給される成膜ガスの温度は上流側に比べて高くなる。
【００７０】
したがって、コイル１０７Ｂにはコイル１０７Ａに比べて小さな電力が投入されて、下流側に比べて少ない投入電力で被処理基板Ｗの温度が上流側と同じ所定の成膜温度に維持される。
【００７１】
このように、成膜ガスの流れに対応してコイル１０７を複数の領域に分割し、分割された領域ごとに制御を行うように構成することで、被処理基板Ｗの面内や、または異なる被処理基板Ｗ間での温度の均一性を良好としてばらつきの少ない高品質の成膜を行うことが可能となる。
【００７２】
また、上記の制御は、基板保持部１０２（載置台１０３）に設置された温度検知手段Ｐ１，Ｐ２により、検出された基板保持部１０２（載置台１０３）の温度に対応して行われるようにすると、被処理基板の温度制御がより正確となり、好ましい。例えば、温度検知手段は、基板保持部１０２の１か所に設置されるが、図中に示したように、複数箇所（例えば２か所、温度検知手段Ｐ１，Ｐ２）設置してもよい。
【００７３】
また、上記の分割されたコイル１０７Ａ，１０７Ｂを別個に制御する場合には、例えば、高周波電力の大きさのみならず、例えば高周波電力が印加されるタイミングや、印加される高周波電力の周波数などが分割されたコイルの間で異なるような制御を行ってもよい。
【００７４】
図７は、上記のコイル１０７（コイル１０７Ａ，１０７Ｂ）を制御するコイル制御手段１２７（図３に図示）の一例を模式的に示す図である。なお、これらの構成はコイル制御手段１２７の構成の一例であり、コイル制御手段に以下の全ての構成が必ずしも必要となるわけではない。
【００７５】
図７を参照するに、コイル制御手段１２７は、例えば、電力制御手段１２７Ａ、タイミング制御手段１２７Ｂ、および周波数制御手段１２７Ｃを有するように構成される。
【００７６】
上記の電力制御手段１２７Ａは、コイル１０７Ａ，１０７Ｂに印加される高周波電力の大きさを制御する。すなわち、電力制御手段１２７Ａによって、コイル１０７Ａ，１０７Ｂに印加される高周波電力の大きさが別個に（例えばコイル１０７Ａ，１０７Ｂで異なるように）制御される。
【００７７】
また、上記のタイミング制御手段１２７Ｂは、コイル１０７Ａ，１０７Ｂに高周波電力を印加するタイミングを制御する。すなわち、タイミング制御手段１２７Ｂによって、高周波電力がコイル１０７Ａ，１０７Ｂに印加されるタイミング（印加の開始、印加の終了、印加の期間など）が別個に（例えばコイル１０７Ａ，１０７Ｂで異なるように）制御される。
【００７８】
また、上記の周波数制御手段１２７Ｃは、コイル１０７Ａ，１０７Ｂに印加される高周波電力の周波数を制御する。すなわち、周波数制御手段１２７Ｃによって、コイル１０７Ａ，１０７Ｂに印加される高周波電力の周波数が別個に（例えばコイル１０７Ａ，１０７Ｂで異なるように）制御される。また、周波数制御手段１２７Ｃは、高周波電源ＰＳ側に内蔵されるように構成してもよい。
【００７９】
また、上記の制御を行うにあたっては、１台の高周波電源ＰＳを用いて高周波電力が複数のコイル（領域）に分配されるようにしてもよく、また、複数のコイル（領域）に対応して、高周波電源を複数用意するようにしてもよい。
【００８０】
また、複数のコイル（領域）に別個に高周波電力が印加される場合には、例えば以下のようにコイルが制御されると、当該複数のコイル（領域）の間での高周波の干渉の影響が抑制され、好ましい。このように、複数のコイル間での高周波の干渉の影響が抑制されると、被処理基板の温度制御の精度が良好となり、被処理基板の加熱の均一性をさらに良好となる。
【００８１】
例えば、上記のタイミング制御手段１２７Ｂによって、複数のコイル１０７Ａ，１０７Ｂに対して、印加される高周波電力のタイミングが異なるようにすることによって、複数のコイルの間での高周波の干渉の影響を抑制することができる。例えば、まず、最初にコイル１０７Ａに印加される高周波電力がＯＮにされ、所定の期間経過後にコイル１０７Ａに印加される高周波電力がＯＦＦされた後に、コイル１０７Ｂに印加される高周波電力がＯＮになるようにすればよい。このように、複数のコイルに対して高周波電力が印加されているタイミングをずらすことで、高周波の干渉の影響を抑制することができる。
【００８２】
また、上記の高周波の干渉の影響は、複数のコイルに印加される周波数が異なるようにすることでも抑制することができる。例えば、上記の周波数制御手段１２７Ｃによって、コイル１０７Ａ，１０７Ｂに印加される高周波電力の周波数が異なるようにすることで、コイル１０７Ａ，１０７Ｂの間での干渉の影響を抑制することができる。また、先に説明したように、周波数制御手段１２７Ｃは、高周波電力ＰＳに内蔵される構成にしてもよい。また、複数の周波数が異なる高周波電源を、周波数制御手段１２７Ｃによって制御し、コイル１０７Ａ，１０７Ｂに印加される高周波電力の周波数が異なるようにしてもよい。
【００８３】
また、上記のタイミング制御手段１２７Ｂと、周波数制御手段１２７Ｃを組み合わせて用いると、複数のコイルの間での高周波の干渉の影響をさらに抑制することが可能となるため、さらに好ましい。
【００８４】
すなわち、上記のタイミング制御手段１２７Ｂと周波数制御手段１２７Ｃは、被処理基板Ｗの均一な加熱のための制御と、高周波の干渉を抑制するための制御の双方に用いることが可能である。
【００８５】
次に、上記の成膜装置１００を用いた成膜方法の一例について、図８に示したフローチャートに基づき、説明する。
【００８６】
まず、ステップ１（図中Ｓ１と表記、以下同じ）において、処理容器１０１内の減圧空間１０１Ａに設置された基板保持部１０２に保持される被処理基板Ｗに、成膜ガスを供給する。例えば、図３で先に説明したように、成膜ガスとして、ＳｉＨ４ガス、Ｃ３Ｈ８ガス、およびＨ２ガスを処理容器１０１内（成膜ガス供給空間１０１ａ）に供給する。また、必要に応じてＴＭＡガスやＮ２ガスを添加してもよい。
【００８７】
例えば、それぞれの成膜ガスの流量は、一例として、ＳｉＨ４ガスが１０ｓｃｃｍ乃至３０ｓｃｃｍ、Ｃ３Ｈ８ガスが１０ｓｃｃｍ乃至２０ｓｃｃｍ、Ｈ２ガスが５０ｓｌｍ乃至２００ｓｌｍとされるが、上記の数値に限定されるものではない。
【００８８】
次に、ステップ２において、処理容器１０１の外側に設置される、複数の領域に分割されたコイル１０７（コイル１０７Ａ，１０７Ｂ）を、当該複数の領域ごとに制御して基板保持部１０２（被処理基板Ｗ）を誘導加熱し、被処理基板を１５５０℃乃至１６５０℃程度に加熱する。
【００８９】
この場合、先に説明したように、例えば、電力制御手段１２７Ａによって、コイル１０７Ａ，１０７Ｂに印加される高周波電力の大きさが別個に（例えばコイル１０７Ａ，１０７Ｂで異なるように）制御されるようにしてもよい。
【００９０】
また、例えば、タイミング制御手段１２７Ｂによって、高周波電力がコイル１０７Ａ，１０７Ｂに印加されるタイミング（印加の開始、印加の終了、印加の期間など）が別個に（例えばコイル１０７Ａ，１０７Ｂで異なるように）制御されるようにしてもよい。
【００９１】
また、周波数制御手段１２７Ｃによって、コイル１０７Ａ，１０７Ｂに印加される高周波電力の周波数が別個に（例えばコイル１０７Ａ，１０７Ｂで異なるように）制御されるようにしてもよい。
【００９２】
この結果、被処理基板Ｗ上にエピタキシャル成長により、良好な均一性で、ＳｉとＣを主成分とする膜（ＳｉＣ膜）を形成することができる。
【００９３】
また、ステップ１の開始とステップ２の開始の順序は入れ替えても良く、また、ステップ１とステップ２を同時に開始するようにしてもよい。また、それぞれのステップの時間は、適宜変更することで、所望の厚さのＳｉＣ膜を形成することができる。
【００９４】
また、コイルの設置方法と、コイルの領域の分割方法は、上記の例に限定されず、様々に変形・変更することが可能である。
【００９５】
図９は、コイル１０７の変形例であるコイル１０７Ｃを示す平面図である。また、コイル１０７は、処理容器１０１（図４参照）の外側に、被処理基板Ｗ（載置台１０２）と対向するように取り付けられ、図９は、コイル１０７Ｃと被処理基板Ｗが重なる方向から見た平面図である。また、上記のコイル１０７Ｃに対する、基板保持部１０２（載置台１０３，被加熱構造体１０４）と被処理基板Ｗの位置関係も示してある。
【００９６】
図９を参照するに、本図に示すコイル１０７Ｃは、複数の被処理基板Ｗのそれぞれの中心を結んだ円に対応した、略渦巻き状に形成されている。また、コイル１０７Ｃは、渦巻きの内周に対応するコイル１０７ａと、渦巻きの外周に対応するコイル１０７ｂとに分割された構造になっている。すなわち、コイル１０７Ｃは、複数の被処理基板Ｗの配置に略対応した同心円に沿って分割されている。
【００９７】
上記のコイル１０７Ｃにおいても、先に説明したコイル１０７と同様の制御を行うことで、コイル１０７を用いた場合と同様の効果を得ることができる。すなわち、コイル１０７Ｃのコイル１０７ａ、１０７ｂが、それぞれコイル１０７のコイル１０７Ａ、１０７Ｂに対応する。上記の場合にも、コイル１０７ａ，１０７ｂが別個に制御されることで、被処理基板Ｗの面内や、または異なる被処理基板Ｗ間での温度の均一性を良好としてばらつきの少ない高品質の成膜を行うことが可能となる。
【００９８】
また、コイル１０７や、コイル１０７Ｃを分割する場合には、必ずしも２分割に限定されるものではなく、例えば３分割や４分割など、さらに多数に分割してもよい。
【００９９】
次に、上記に説明した処理容器１０１に、搬送室を接続して成膜装置を構成する例について説明する。例えば、被処理基板を用いた半導体装置の製造においては、被処理基板（被処理基板が載置された搬送板）を搬送する搬送室が用いられることが一般的である。このため、成膜装置は、以下に説明するように、上記の搬送室を有する構造とされることが一般的である。
【０１００】
図１０は、先に説明した処理容器１０１と、搬送アーム（搬送手段）２０１Ａを有する搬送室２０１とを接続して成膜装置を構成した例を模式的に示した斜視図である。ただし、先に説明した部分には同一の符号を付し、詳細な説明を省略する。また、また、処理容器１０１に接続される排気ラインなどは図示を省略している。
【０１０１】
図１０を参照するに、図４で先に示した処理容器１０１は、搬送アームを内部に有する搬送室２０１と、処理容器１０１Ｂを介して接続されている。また、処理容器１０１Ｂの底面側には、先に説明した成膜ガスを供給するためのガスノズル（成膜ガス供給手段）１０１Ｃが設置されている。成膜ガスは、上記のガスノズル１０１Ｃから成膜ガス供給空間１０１ａに供給される構造になっている。また、コイル１０７（コイル１０７Ａ，１０７Ｂ）の巻き数は、様々に変更することが可能である。
【０１０２】
上記の構造において、図５に示した、被処理基板Ｗが載置された搬送板１１０は、上記の搬送アーム２０１Ａにより、搬送室２０１の側から処理容器１０１内に搬入される。搬送アーム２０１Ａは、被加熱構造体１０４（本図では図示を省略）の開口部から差し入れられ、搬送板１１０が載置台１０３上に載置される。また、被処理基板Ｗに成膜が終了した後は、同様にして搬送アーム２０１Ａにより、搬送板１１０が処理容器１０１から搬送室２０１の側に搬出される。
【０１０３】
また、図１１は、上記の搬送室２０１に、複数の処理容器１０１（成膜装置１００）を接続して、成膜装置１０００を構成した例を模式的に示した平面図である。ただし、先に説明した部分には同一の符号を付し、説明を省略する。
【０１０４】
図１１を参照するに、本図に示す成膜装置１０００は、搬送板１１０が搭載されたホルダー（図示せず）が載置されるポート２０５Ａ〜２０５Ｃと、当該ホルダーの搬送エリアであるローダ２０３を有している。
【０１０５】
また、ローダ２０３は、搬送板１１０が投入されるロードロック２０２Ａ，２０２Ｂに接続されており、さらにロードロック２０２Ａ，２０２Ｂは、先に図８で説明した搬送室２０１と接続されている。
【０１０６】
上記の搬送室２０１には、先に示した処理容器１０１が２つ接続されている。なお、成膜装置１００の、処理容器１０１以外の構造（コイル、高周波電源、排気ライン、ガスラインなど）は図示を省略している。
【０１０７】
ポート２０５Ａ〜２０５Ｃのいずれかに載置された搬送板１１０（被処理基板Ｗ）は、ローダ２０３を介してロードロック２０２Ａ，またはロードロック２０２Ｂに投入される。さらに、搬送板１１０は、ロードロック室２０２Ａ，２０２Ｂのいずれかから、搬送室２０１を経て、成膜装置１００（処理容器１０１）に搬送される構造になっている。また、必要に応じて、ローダ２０３に設置された位置合わせ機構２０４を用いて、搬送板の位置合わせを行うことも可能である。
【０１０８】
成膜装置１００で成膜が完了した後、搬送板１１０（被処理基板Ｗ）は、再び搬送室２０１を介してロードロック２０２Ａ，またはロードロック２０２Ｂのいずれかに搬送され、さらにローダ２０３を介してポート２０５Ａ〜２０５Ｃのいずれかに戻される。
【０１０９】
このように、成膜装置１００（処理容器１０１）に、搬送室２０１などの搬送板（被処理基板）の搬送のための構造を接続して用いることで、被処理基板の成膜を連続的に、効率よく実施することが可能となる。
【０１１０】
また、例えば、基板処理装置１０００は上記の構成に限定されず、様々に変形・変更することが可能である。例えば、前記搬送室２０１に接続される成膜装置１００（処理容器１０１）は、２つの場合に限定されず、例えば、３つまたは４つ接続されるようにしてもよい。さらに、搬送室２０１に、成膜装置１００以外の基板処理に係る装置を接続するようにしてもよい。このようにして、必要に応じて基板処理装置の構成を変更し、基板処理（成膜）の効率が良好となるようにすることが可能である。
【０１１１】
以上、本発明を好ましい実施例について説明したが、本発明は上記の特定の実施例に限定されるものではなく、特許請求の範囲に記載した要旨内において様々な変形・変更が可能である。
【産業上の利用可能性】
【０１１２】
本発明によれば、誘導加熱を用いて分解温度の高い成膜ガスを分解し、均一性の良好な成膜を行うことが可能な成膜装置と、誘導加熱を用いて分解温度の高い成膜ガスを分解し、均一性の良好な成膜を行うことが可能な成膜方法を提供することが可能となる。
【図面の簡単な説明】
【０１１３】
【図１】エピタキシャル成長による成膜を用いて形成された半導体装置の一例である。
【図２】半導体材料の特性を比較した図である。
【図３】実施例１による成膜装置の概要を模式的に示した図である。
【図４】図３の成膜装置の処理容器内部の構造を模式的に示した断面図である。
【図５】図４の処理容器内部に設置される基板保持部を示す図（その１）である。
【図６】図４の処理容器内部に設置される基板保持部を示す図（その２）である。
【図７】図３の成膜装置に用いられるコイル制御手段の模式図である。
【図８】実施例１による成膜方法を示すフローチャートである。
【図９】図３の成膜装置に用いるコイルの変形例である。
【図１０】処理容器に搬送室を接続する例を示す図である。
【図１１】搬送室に複数の処理容器を接続した例を示す図である。
【符号の説明】
【０１１４】
１０１  処理容器
１０１Ａ  減圧空間
１０１Ｂ  処理容器
１０１Ｃ  ガス供給手段
１０１ａ  成膜ガス供給空間
１０１ｂ  断熱空間
１０２  基板保持部
１０３  載置台
１０４  被加熱構造体
１０４Ａ，１０４Ｂ，１０４Ｃ  溝部
１０５  断熱材
１０６  断熱材保持構造体
１０７，１０７Ａ，１０７Ｂ，１０７Ｃ，１０７ａ，１０７ｂ  コイル
１０８  軸部
１０９  稼働手段
１１０  搬送板
１１１  圧力計
１１２  排気ライン
１１３  圧力調整手段
１１４  排気手段
１２０  制御手段
１２１  ＣＰＵ
１２２  記憶媒体
１２３  入力部
１２４  メモリ
１２５  通信部
１２６  表示部
１２７  コイル制御手段
１２７Ａ  電力制御手段
１２７Ｂ  タイミング制御手段
１２７Ｃ  周波数制御手段
１３０，１３０Ａ，１３０Ｂ，１３０Ｃ，１３０Ｄ，１３０Ｅ，１３０Ｆ，１３０Ｇ，１３４  ガスライン
１３１Ａ，１３１Ｂ，１３１Ｃ，１３１Ｄ，１３１Ｅ，１３１Ｆ，１３１Ｇ，１３５  ＭＦＣ
１３２Ａ，１３２Ｂ，１３２Ｃ，１３２Ｄ，１３２Ｅ，１３２Ｆ，１３２Ｇ，１３６  バルブ
１３３Ａ，１３３Ｂ，１３３Ｃ，１３３Ｄ，１３３Ｆ，１３３Ｆ，１３３Ｇ，１３７  ガス供給源
ＰＳ  高周波電源
【図１】
2008159943.tif 000003
【図２】
2008159943.tif 000004
【図３】
2008159943.tif 000005
【図４】
2008159943.tif 000006
【図５】
2008159943.tif 000007
【図６】
2008159943.tif 000008
【図７】
2008159943.tif 000009
【図８】
2008159943.tif 000010
【図９】
2008159943.tif 000011
【図１０】
2008159943.tif 000012
【図１１】
2008159943.tif 000013